(57)【要約】      （修正有）【課題】布状繊維製品上に形成される画像を、より鮮明で高濃度なものとすることができると共に、柔軟で堅牢性に優れたものとすることができ、而も比較的短時間で形成することができる、画像形成方法及び布状繊維製品の提供。【解決手段】布状繊維製品の所要部分に対し、直接又は他の層を介して液状又はペースト状のインク吸着層形成用バインダー組成物をスクリーン捺染することによりインク吸着層を形成するインク吸着層形成工程と、そのインク吸着層形成工程により形成されたインク吸着層上にインクジェット法で水性顔料インクを適用して画像を形成するインクジェット工程を有し、前記インク吸着層形成用バインダー組成物は、比表面積が２００ｍ２／ｇ以上である無機多孔質微粒子を、インクジェット法により適用される水性顔料インクを吸着するために含有する。【選択図】なし【特許請求の範囲】
【請求項１】
布状繊維製品上に画像を形成する方法であって、
布状繊維製品の所要部分に対し、直接又は他の層を介して液状又はペースト状のインク吸着層形成用バインダー組成物をスクリーン捺染することによりインク吸着層を形成するインク吸着層形成工程と、
そのインク吸着層形成工程により形成されたインク吸着層上にインクジェット法で水性顔料インクを適用して画像を形成するインクジェット工程を有し、
前記インク吸着層形成用バインダー組成物は、比表面積が２００ｍ２／ｇ以上である無機多孔質微粒子を、インクジェット法により適用される水性顔料インクを吸着するために含有することを特徴とする画像形成方法。
【請求項２】
上記インク吸着層形成工程により形成されるインク吸着層の領域と、インクジェット工程により形成される画像の領域が、実質上一致する請求項１記載の画像形成方法。
【請求項３】
上記布状繊維製品の所要部分が有色である請求項１又は２記載の画像形成方法。
【請求項４】
上記インク吸着層上にインクジェット法で水性顔料インクを適用する際に、そのインク吸着層が湿潤状態である請求項１乃至３の何れか１項に記載の画像形成方法。
【請求項５】
上記無機多孔質微粒子が、二酸化ケイ素、アルミノケイ酸塩及びベントナイト、並びに、これらをそれぞれカチオン性化合物によりカチオン化したものから選ばれる少なくとも１種の無機多孔質微粒子である請求項１乃至４の何れか１項に記載の画像形成方法。
【請求項６】
上記インク吸着層形成用バインダー組成物が、隠蔽性向上のために二酸化チタンを含有する請求項１乃至５の何れか１項に記載の画像形成方法。
【請求項７】
上記インク吸着層形成用バインダー組成物がカチオン性化合物を含有する請求項１乃至６の何れか１項に記載の画像形成方法。
【請求項８】
上記インク吸着層形成用バインダー組成物が抜染剤を含有する請求項１乃至７の何れか１項に記載の画像形成方法。
【請求項９】
上記インク吸着層形成工程が、布状繊維製品の所要部分に対し、直接又は白色隠蔽層を介して液状又はペースト状のインク吸着層形成用バインダー組成物をスクリーン捺染することによりインク吸着層を形成するものであり、
前記白色隠蔽層が二酸化チタンを含有するものである請求項１乃至８の何れか１項に記載の布状繊維製品の画像形成方法。
【請求項１０】
上記インク吸着層形成工程が、布状繊維製品の所要部分に対し、直接又は昇華汚染防止層若しくは昇華汚染防止層を介して形成された白色隠蔽層を介して液状又はペースト状のインク吸着層形成用バインダー組成物をスクリーン捺染することによりインク吸着層を形成するものであり、
前記昇華汚染防止層が活性炭を含有するものである請求項１乃至８の何れか１項に記載の画像形成方法。
【請求項１１】
上記直接又は他の層を介して布状繊維製品に適用されるインク吸着層形成用バインダー組成物の適用量が４０乃至２００ｇ／ｍ２である請求項１乃至１０の何れか１項に記載の画像形成方法。
【請求項１２】
上記画像を形成する工程に用いられる水性顔料インクが、
（Ａ）顔料
（Ｂ）水溶性高分子分散剤
（Ｃ）溶媒又は分散媒としての水系液体
（Ｄ）自己乳化型ウレタン樹脂
（Ｅ）ブロックイソシアネート化合物
を少なくとも含むものである請求項１乃至１１の何れか１項に記載の画像形成方法。
【請求項１３】
上記布状繊維製品のうち、少なくとも上記水性顔料インクにより画像が形成された部分に対し、１００乃至２２０℃で１乃至１０分間の熱処理を行う熱処理工程を有する請求項１乃至１２の何れか１項に記載の画像形成方法。
【請求項１４】
上記布状繊維製品のうち、少なくとも上記水性顔料インクにより画像が形成された部分に対し、後処理剤を適用することにより後処理を行う後処理工程を有する請求項１乃至１３の何れか１項に記載の画像形成方法。
【請求項１５】
上記後処理剤が、アクリル樹脂エマルジョン、ウレタン樹脂エマルジョン、架橋剤、可塑剤、界面活性剤、難燃剤、シリコーン系柔軟剤、フッ素系撥水剤のうち少なくとも１種であり、
上記後処理工程は、布状繊維製品のうち少なくとも後処理剤を適用した部分に対し、１００乃至１８０℃で１０乃至１８０秒間の熱処理を行うことを含むものである請求項１４記載の画像形成方法。
【請求項１６】
請求項１乃至１５の何れか１項に記載の画像形成方法により得られた繊維製品。
【発明の詳細な説明】
【技術分野】
【０００１】
本発明は、布状繊維製品上に、インクジェット法で水性顔料インクを適用して画像を形成する画像形成方法に関する。
【背景技術】
【０００２】
従来、Ｔシャツやトレーナーなどの布状繊維製品に文字や絵柄などの画像を形成する方法として、ハンドスクリーンや走行式又はベルトコンベアー式のオートスクリーン印刷機、円形自動スクリーン印刷機などを用いた顔料捺染法がある。
【０００３】
これらの捺染法は、各色に着色された高粘度バインダー組成物を、６０乃至１５０メッシュのスクリーン版を用いて所望のデザインで布状繊維製品上に捺染するものである。
【０００４】
また、Ｔシャツやトレーナーなどが有色のものである場合には、白色隠蔽層バインダー組成物を、形成しようとする画像に合せて予めそれらの布状繊維製品に捺染し、その上に各色バインダー組成物を積層して捺染するという方法が使用されている。
【０００５】
このような従来の捺染方法において多色で複雑なデザインを捺染する場合、多数のスクリーン版を必要とし、版代の負担が大きく、納期も長くなる。さらに、６０乃至１５０メッシュのスクリーン版を介して繊維上に画像を捺染することから、写真調のデザイン、繊細なデザインを繊維上に表現することが難しく、２００メッシュ等のハイメッシュで捺染するとスクリーン版が目詰まりし易く、写真に忠実で均一な捺染を行うことは実際上は困難である。
【０００６】
近年、無製版で繊細な画像を布状繊維製品に印刷できる点から、インクジェット法による顔料インク印刷が開発されている（特開２００３−２６８２７１号公報）。
【０００７】
しかしながら、このようなインクジェットインクは、隠蔽性に欠ける点があるため、白色の布状繊維製品上に画像を形成するには適するが、有色の布状繊維製品上に画像を形成しようとすると、布状繊維製品自体の色が加わり、高濃度で鮮明な画像が得られ難い。
【０００８】
この点を解決する上で、有色の布状繊維製品に対し抜染インクを印刷した後、所望の着色インクをインクジェット法で印刷する方法（特許第４６６８５５８号公報）や、二酸化チタンを含む白色隠蔽性インクをインクジェット法で下引き印刷した後、各色のインクをインクジェット法で印刷して画像を形成する方法（特許第４９６９５７８号公報）が提案されている。
【０００９】
しかしながら、抜染インクを用いる前者の方法の場合、対象とする布状繊維製品の繊維の種類やその繊維を着色している染料の種類等によって抜染の状態が異なったものとなり、抜染された部分に対し着色インクを印刷したとしても、繊維製品中へインクが浸透し易いため鮮明な画像は形成され難い。
【００１０】
また、後者の方法において使用する白色隠蔽性インクは、含有する二酸化チタンが比重が大きく沈降し易いため、保存安定性に欠ける。また、その白色隠蔽性インクは、インクジェット法で安定して印刷するために固着剤の含有量を抑える必要があるため、布状繊維製品に対する固着性が不十分となり易く、白色隠蔽性インクにより形成される下引き層の堅牢性は十分であるとは考え難い。更に、前記白色隠蔽性インクをインクジェット法で印刷することにより、形成される下引き層に所望の隠蔽性を確保するためには、印刷時間が長くなり過ぎる。
【先行技術文献】
【特許文献】
【００１１】
【特許文献１】特開２００３−２６８２７１号公報
【特許文献２】特許第４６６８５５８号公報
【特許文献３】特許第４９６９５７８号公報
【発明の概要】
【発明が解決しようとする課題】
【００１２】
本発明は、従来技術に存した上記のような課題に鑑み行われたものであって、その目的とするところは、布状繊維製品上に形成される画像を、より鮮明で高濃度なものとすることができると共に、柔軟で堅牢性に優れたものとすることができ、而も比較的短時間で形成することができる、画像形成方法及びその方法により画像が形成された布状繊維製品を提供することにある。
【課題を解決するための手段】
【００１３】
本発明者らは、上記の課題を解決するため鋭意研究を重ねたところ、比表面積が２００ｍ２／ｇ以上である無機多孔質微粒子を含有する液状又はペースト状のインク吸着層形成用バインダー組成物を、布状繊維製品の所要部分に対し直接又は他の層を介してスクリーン捺染することにより形成されたインク吸着層上に、インクジェット法で水性顔料インクを適用して画像を形成することにより、その水性顔料インクがインク吸着層表面に吸着して布状繊維製品繊維中への浸透が防がれ、鮮明で高濃度の画像を形成することが可能となることを見出し、本発明を完成させた。
【００１４】
本発明の画像形成方法及びその方法により画像が形成された布状繊維製品は、次のように表すことができる。
【００１５】
(1) 布状繊維製品上に画像を形成する方法であって、
布状繊維製品の所要部分に対し、直接又は他の層を介して液状又はペースト状のインク吸着層形成用バインダー組成物をスクリーン捺染することによりインク吸着層を形成するインク吸着層形成工程と、
そのインク吸着層形成工程により形成されたインク吸着層上にインクジェット法で水性顔料インクを適用して画像を形成するインクジェット工程を有し、
前記インク吸着層形成用バインダー組成物は、比表面積が２００ｍ２／ｇ以上である無機多孔質微粒子を、インクジェット法により適用される水性顔料インクを吸着するために含有することを特徴とする画像形成方法。
【００１６】
(2) 上記インク吸着層形成工程により形成されるインク吸着層の領域と、インクジェット工程により形成される画像の領域が、実質上一致する上記(1)記載の画像形成方法。
【００１７】
(3) 上記布状繊維製品の所要部分が有色である上記(1)又は(2)記載の画像形成方法。
【００１８】
(4) 上記インク吸着層上にインクジェット法で水性顔料インクを適用する際に、そのインク吸着層が湿潤状態である上記(1)乃至(3)の何れか１項に記載の画像形成方法。
【００１９】
(5) 上記無機多孔質微粒子が、二酸化ケイ素、アルミノケイ酸塩及びベントナイト、並びに、これらをそれぞれカチオン性化合物によりカチオン化したものから選ばれる少なくとも１種の無機多孔質微粒子である上記(1)乃至(4)の何れか１項に記載の画像形成方法。
【００２０】
(6) 上記インク吸着層形成用バインダー組成物が、隠蔽性向上のために二酸化チタンを含有する上記(1)乃至(5)の何れか１項に記載の画像形成方法。
【００２１】
(7) 上記インク吸着層形成用バインダー組成物がカチオン性化合物を含有する上記(1)乃至(6)の何れか１項に記載の画像形成方法。
【００２２】
(8) 上記インク吸着層形成用バインダー組成物が抜染剤を含有する上記(1)乃至(7)の何れか１項に記載の画像形成方法。
【００２３】
(9) 上記インク吸着層形成工程が、布状繊維製品の所要部分に対し、直接又は白色隠蔽層を介して液状又はペースト状のインク吸着層形成用バインダー組成物をスクリーン捺染することによりインク吸着層を形成するものであり、
前記白色隠蔽層が二酸化チタンを含有するものである上記(1)乃至(8)の何れか１項に記載の布状繊維製品の画像形成方法。
【００２４】
(10) 上記インク吸着層形成工程が、布状繊維製品の所要部分に対し、直接又は昇華汚染防止層若しくは昇華汚染防止層を介して形成された白色隠蔽層を介して液状又はペースト状のインク吸着層形成用バインダー組成物をスクリーン捺染することによりインク吸着層を形成するものであり、
前記昇華汚染防止層が活性炭を含有するものである上記(1)乃至(8)の何れか１項に記載の画像形成方法。
【００２５】
(11) 上記直接又は他の層を介して布状繊維製品に適用されるインク吸着層形成用バインダー組成物の適用量が４０乃至２００ｇ／ｍ２である上記(1)乃至(10)の何れか１項に記載の画像形成方法。
【００２６】
(12) 上記画像を形成する工程に用いられる水性顔料インクが、
（Ａ）顔料
（Ｂ）水溶性高分子分散剤
（Ｃ）溶媒又は分散媒としての水系液体
（Ｄ）自己乳化型ウレタン樹脂
（Ｅ）ブロックイソシアネート化合物
を少なくとも含むものである上記(1)乃至(11)の何れか１項に記載の画像形成方法。
【００２７】
(13) 上記布状繊維製品のうち、少なくとも上記水性顔料インクにより画像が形成された部分に対し、１００乃至２２０℃で１乃至１０分間の熱処理を行う熱処理工程を有する上記(1)乃至(12)の何れか１項に記載の画像形成方法。
【００２８】
(14) 上記布状繊維製品のうち、少なくとも上記水性顔料インクにより画像が形成された部分に対し、後処理剤を適用することにより後処理を行う後処理工程を有する上記(1)乃至(13)の何れか１項に記載の画像形成方法。
【００２９】
(15) 上記後処理剤が、アクリル樹脂エマルジョン、ウレタン樹脂エマルジョン、架橋剤、可塑剤、界面活性剤、難燃剤、シリコーン系柔軟剤、フッ素系撥水剤のうち少なくとも１種であり、
上記後処理工程は、布状繊維製品のうち少なくとも後処理剤を適用した部分に対し、１００乃至１８０℃で１０乃至１８０秒間の熱処理を行うことを含むものである上記(14)記載の画像形成方法。
【００３０】
(16) 上記(1)乃至(15)の何れか１項に記載の画像形成方法により得られた繊維製品。
【発明の効果】
【００３１】
本発明によれば、比表面積が２００ｍ２／ｇ以上である無機多孔質微粒子を含有する液状又はペースト状のインク吸着層形成用バインダー組成物を、布状繊維製品の所要部分に対し直接又は他の層を介してスクリーン捺染することにより形成されたインク吸着層上に、インクジェット法で水性顔料インクを適用して画像を形成することにより、その水性顔料インクはインク吸着層表面に吸着して布状繊維製品繊維中への浸透が防がれ、鮮明で高濃度の画像を形成することが可能となる。
【００３２】
また、インク吸着層の形成はスクリーン捺染により行い、画像形成はインクジェット法で水性顔料インクを適用して行うものであるため、全体としてスクリーン版の作成時間及び費用を低減し得ると共に、インク吸着層の形成自体に要する時間を、スクリーン捺染により、インクジェット法による場合に比し短縮し、布状繊維製品に対する画像形成を全体として短時間で行い得る。
【発明を実施するための形態】
【００３３】
本発明の実施の形態を説明する。
【００３４】
(1) 画像形成方法
【００３５】
本発明の画像形成方法は、布状繊維製品の所要部分に対し、直接又は他の層（例えば、白色隠蔽層及び昇華汚染防止層の一方又は両方）を介して液状又はペースト状のインク吸着層形成用バインダー組成物をスクリーン捺染することによりインク吸着層を形成するインク吸着層形成工程と、そのインク吸着層形成工程により形成されたインク吸着層上にインクジェット法で水性顔料インクを適用して画像を形成するインクジェット工程を有し、
前記インク吸着層形成用バインダー組成物は、比表面積が２００ｍ２／ｇ以上である無機多孔質微粒子を、インクジェット法により適用される水性顔料インクを吸着するために含有する。
【００３６】
(2) 布状繊維製品
【００３７】
本発明の画像形成方法の対象となる布状繊維製品としては、各種繊維により構成された織物、編物、フェルト若しくは不織布からなる生地又はそれを用いた製品（二次製品若しくは三次以降の製品）を挙げることができる。
【００３８】
布状繊維製品としては、有色の布状繊維製品、すなわち白色以外の布状繊維製品が、本発明の画像形成方法の対象として好ましい。
【００３９】
前記編物としてはメリヤス生地を含み、前記織物、編物、フェルト、不織布の各生地としては起毛生地を含む。
【００４０】
前記二次製品若しくは三次以降の製品としては、衣類（Ｔシャツ、トレーナー、ジャージ、パンツ、ワンピース、ブラウス、帽子、靴下など）、身の回り品（ハンカチ、ネクタイ、布製ベルトなど）、その他の製品（靴、寝具、カーテン、カーペット、布製壁紙、バッグ、旗など）を挙げることができる。繊維以外により構成された部分を有するものであっても原則として対象から除外されない。
【００４１】
布状繊維製品を構成する繊維にも原則として制限はなく、例えばナイロン、ポリエステル、アクリル、乳酸繊維、アセテート、レーヨン、綿、絹、毛、麻、ガラス繊維等の各種合成繊維、半合成繊維、天然繊維及び無機繊維（これらの混紡を含む）により構成された布状繊維製品が対象となる。
【００４２】
(3) インク吸着層形成工程
【００４３】
本発明におけるインク吸着層形成工程は、布状繊維製品の所要部分に対し、直接又は他の層を介して液状又はペースト状のインク吸着層形成用バインダー組成物をスクリーン捺染してインク吸着層形成用バインダー組成物によってインク吸着層を形成することによりなされる。インク吸着層の形成は、複数回にわたり重ねて行うこともできる。
【００４４】
このスクリーン捺染には、例えば８０乃至２００メッシュのスクリーン版を好適に用いることができる。
【００４５】
布状繊維製品のうち水性顔料インクによる画像形成部分以外の部分の色、柄、風合等の外観や感触に影響を与えず、且つ、インクジェット工程により形成される画像をより鮮明で高濃度にすることができるようにする上で、布状繊維製品上における、インク吸着層形成工程により形成されるインク吸着層の領域と、インクジェット工程により形成される画像の領域は、実質上一致することが好ましい（ここに言う領域には、面状の領域のみならず、線状及び点状の領域も含まれる。）。
【００４６】
インク吸着層の領域とインクジェット工程により形成される画像の領域を実質上一致させるには、インク吸着層を精度よく形成することが重要である。また、インク吸着層を、画像の領域に必ずしも一致しない所要の領域に精度よく形成することが必要な場合も有り得る。このようにインク吸着層を精度よく形成するためには、インク吸着層形成用バインダー組成物をスクリーン捺染することによりインク吸着層を形成することが望ましい。なお、比表面積が２００ｍ２／ｇ以上である無機多孔質微粒子を含有するインク吸着層形成用バインダー組成物は、インクジェット印刷に適するものではない。
【００４７】
(4) インク吸着層形成用バインダー組成物
【００４８】
本発明におけるインク吸着層形成工程において布状繊維製品の所要部分に対し、直接又は他の層を介して液状又はペースト状で適用されるインク吸着層形成用バインダー組成物は、比表面積が２００ｍ２／ｇ以上である無機多孔質微粒子を、インクジェット法により適用される水性顔料インクを吸着するために含有する。
【００４９】
また前記インク吸着層形成用バインダー組成物は、前記無機多孔質微粒子（種類や含有量に応じた隠蔽性を発揮し得る）の他、必要に応じ、形成するインク吸着層の隠蔽性（布状繊維製品のうちインク吸着層が覆った部分の色や柄などがインク吸着層の表面側に表れることを防ぐ性能）向上のための二酸化チタン若しくはその他の隠蔽性顔料類、インクジェット法により適用される水性顔料インクを吸着する吸着能向上のためのカチオン性化合物、適用する布状繊維製品の抜色のための抜染剤、形成するインク吸着層の堅牢性向上のための架橋剤などを含有するものとすることができる。
【００５０】
なお、前記インク吸着層形成用バインダー組成物は、前記の成分に加えて、水及び固着剤、並びに、分散剤、増粘剤、乾燥遅効剤、可塑剤、酸化防止剤、消泡剤、紫外線吸収剤、ｐＨ調整剤などを適宜配合することにより得ることができる。
【００５１】
直接又は他の層を介して布状繊維製品に適用されるインク吸着層形成用バインダー組成物の適用量としては、４０乃至２００ｇ／ｍ２が好ましい。４０ｇ／ｍ２未満の場合、水性顔料インクの固定化が不十分となり易く、２００ｇ／ｍ２より多い場合、多量のバインダーが繊維中に含浸して風合を害することとなり易い。
【００５２】
(4-1) 無機多孔質微粒子
【００５３】
比表面積が２００ｍ２／ｇ以上である無機多孔質微粒子は、形成したインク吸着層上にインクジェット法で水性顔料インクを適用した場合、そのインク吸着層に水性顔料インクを吸着するためのものであり、本発明におけるインク吸着層形成用バインダー組成物の必須成分である。
【００５４】
この無機多孔質微粒子を含有しないバインダー組成物により形成したインク吸着層上にインクジェット法で水性顔料インクを適用した場合、そのインク吸着層上において、水性顔料インクの発色濃度の低下、ハジキ、色斑等の不具合が発生し易く、目的とする鮮明で高濃度の画像を形成し得るものとすることが困難である。
【００５５】
また、インク吸着層形成用バインダー組成物が水性顔料インクを吸着するため含有する無機多孔質微粒子の比表面積が２００ｍ２／ｇ未満の場合、インク吸着層の吸着能、すなわちインク吸着層に対しインクジェット法により適用される水性顔料インクを吸着する吸着能が劣り、滲みや色斑が発生し易い。
【００５６】
本発明における前記無機多孔質微粒子として用い得る無機多孔質微粒子の具体例としては、二酸化ケイ素、アルミノケイ酸塩、ベントナイト、及び、これらをそれぞれカチオン性化合物によりカチオン化したもの等が挙げられるが、必ずしもこれらに限られるものではない。複数種の無機多孔質微粒子を併用してもよい。
【００５７】
無機多孔質微粒子の含有量は、インク吸着層形成用バインダー組成物に対し、例えば０．１乃至１５重量％とすることができる。好ましくは０．５乃至１０重量％、より好ましくは１乃至５重量％である。
【００５８】
(4-2) 二酸化チタン（隠蔽性顔料）
【００５９】
形成するインク吸着層の隠蔽性向上のためにインク吸着層形成用バインダー組成物に必要に応じ二酸化チタンを配合することができる。二酸化チタンとしては、例えば、アナターゼ型、ブルッカイト型、ルチル型の何れであってもよいが、隠蔽性に優れるルチル型が特に好ましい。
【００６０】
二酸化チタンの含有量は、インク吸着層形成用バインダー組成物に対し、例えば１乃至４０重量％とすることができる。好ましくは５乃至３５重量％、より好ましくは１０乃至２５重量％である。
【００６１】
(4-3) カチオン性化合物
【００６２】
形成するインク吸着層の表面をカチオン性とすることにより、インク吸着層上にインクジェット法で適用された水性顔料インク（一般にアニオン性）とそのインク吸着層の間でイオンコンプレックスを形成し得るようにして、インク吸着層の水性顔料インク吸着能を向上させるために、インク吸着層形成用バインダー組成物にカチオン性化合物を配合することができる。
【００６３】
用いることができるカチオン性化合物の例としては、多価金属塩、３級アミノ基又はその４級化塩を有する界面活性剤、３級アミノ基又はその４級化塩を有するポリマーを挙げることができる。より具体的には、塩化カルシウム、酢酸カルシウム、硝酸カルシウム、硫酸マグネシウム、ジメチルラウリルアミン、ジメチルステアリルアミン、ジラウリルモノメチルアミン、塩化ラウリルトリメチルアンモニウム、塩化ジデシルジメチルアンモニウム、ポリアリルアミン、ポリアリルアミン塩酸塩、側鎖に第４級アンモニウム塩を有する変性ポリビニルアルコール、ポリアミドエピクロルヒドリンまたは分子末端に第４級アンモニウム塩を有するビニル樹脂化合物などが挙げられるがこれらに限定するものではない。
【００６４】
カチオン性化合物の含有量は、インク吸着層形成用バインダー組成物に対し、例えば０．１乃至１０重量％とすることができる。好ましくは０．５乃至５重量％、より好ましくは０．５乃至３重量％である。
【００６５】
(4-4) 抜染剤
【００６６】
画像形成のためにインク吸着層形成用バインダー組成物を適用する布状繊維製品の抜染を目的として、そのインク吸着層形成用バインダー組成物に抜染剤を配合することができる。
【００６７】
用いる抜染剤としては、対象とする布状繊維製品の着色剤に応じ、還元抜染剤、酸化抜染剤等を選択する。より具体的には、ハイドロサルファイト、二酸化チオ尿素、亜硫酸水素ナトリウム、チオ硫酸ナトリウム、塩化第一錫、亜塩素酸ナトリウム、ロンガリット、デクロリンなどを例示することができるが、これらに限定されるものではない。また、インク吸着層形成用バインダー組成物には、抜染効果を高めるためにｐＨ調整剤を配合することもできる。
【００６８】
その後の工程において、抜染効果を挙げる上で必要に応じ熱処理、水洗等を行う。
【００６９】
(4-5) 架橋剤
【００７０】
形成するインク吸着層の堅牢性を向上させる上で、インク吸着層形成用バインダー組成物に架橋剤を配合することができる。
【００７１】
用いる架橋剤としては、インク吸着層形成用バインダー組成物が含有する固着剤が有する官能基と反応するものを用いることができる。具体例としては、オキサゾリン系化合物、イソシアネート化合物、ブロックイソシアネート化合物、アジリジン系化合物、エポキシ化合物などを挙げることができるが、これらに限られるものではない。複数併用することもできる。好ましくは、一液で用いることができるブロックイソシアネート化合物であり、形成されるインク吸着層が光や酸化窒素ガスなどの影響により黄変することを防ぐ上で、脂肪族系又は脂環族系のブロックイソシアネート化合物がより好ましい。
【００７２】
(4-6) 固着剤
【００７３】
本発明におけるインク吸着層形成用バインダー組成物に配合する固着剤は、そのインク吸着層形成用バインダー組成物を布状繊維製品の所要部分に適用して形成したインク吸着層に良好な堅牢性（洗濯堅牢性、摩擦堅牢性、耐ドライクリーニング性等）を実現し得るものを用いることができる。例えば、堅牢性に優れたアクリル樹脂、ウレタン樹脂、ＥＶＡ樹脂、ポリエステル樹脂等の樹脂が好適である。
【００７４】
固着剤の含有量は、インク吸着層形成用バインダー組成物に対し、例えば２０乃至６０重量％とすることができる。好ましくは２５乃至５０重量％、より好ましくは３０乃至４０重量％である。
【００７５】
本発明におけるインク吸着層形成用バインダー組成物に配合する固着剤のガラス転移点（Ｔｇ）は、そのインク吸着層形成用バインダー組成物を布状繊維製品に適用してインク吸着層を形成した場合に、その布状繊維製品を、繊維の風合が損なわれず柔軟なものとする上で、−６０℃乃至２０℃の範囲であることが好ましい。より好ましくは−４０乃至０℃、更に好ましくは−２０乃至−１０℃の範囲である。
【００７６】
(5) 白色隠蔽層
【００７７】
上記インク吸着層形成工程は、布状繊維製品の所要部分に対し、直接又は白色隠蔽層（若しくは昇華汚染防止層等を介して形成された白色隠蔽層）を介して液状又はペースト状のインク吸着層形成用バインダー組成物によってインク吸着層を形成するものとすることができる。白色隠蔽層は、布状繊維製品の色や柄などが表面側に表れることを防ぎ得るものである。
【００７８】
この場合の白色隠蔽層は、布状繊維製品の所要部分の全部又は部分に直接又は他の層を介して形成することができる。
【００７９】
白色隠蔽層（若しくは他の層を介して形成された白色隠蔽層）を介してインク吸着層形成用バインダー組成物によってインク吸着層を形成する場合、白色隠蔽層が隠蔽性を有するため、インク吸着層形成用バインダー組成物に二酸化チタン等の隠蔽性顔料を配合する必要性は低下する。
【００８０】
布状繊維製品に対する直接の又は他の層を介しての白色隠蔽層の形成は、液状又はペースト状の白色隠蔽層形成用バインダー組成物によって白色隠蔽層を形成することにより行うことができる。
【００８１】
このような布状繊維製品に対する直接の又は他の層を介しての白色隠蔽層の形成は、布状繊維製品に対し直接に又は布状繊維製品に形成された他の層に対して、白色隠蔽層形成用バインダー組成物をスクリーン捺染することにより行うことができる。白色隠蔽層を精度よく形成する上で、スクリーン捺染が好ましい。このスクリーン捺染には、例えば８０乃至２００メッシュのスクリーン版を好適に用いることができる。
【００８２】
本発明における白色隠蔽層形成用バインダー組成物は、二酸化チタン若しくはその他の隠蔽性顔料類の他、水及び固着剤、並びに、分散剤、増粘剤、乾燥遅効剤、可塑剤、酸化防止剤、消泡剤、紫外線吸収剤、ｐＨ調整剤などを適宜配合することにより得ることができる。
【００８３】
白色隠蔽層形成用バインダー組成物における二酸化チタン若しくはその他の隠蔽性顔料類の含有量は、例えば１乃至４０重量％とすることができる。好ましくは５乃至３５重量％、より好ましくは１０乃至２５重量％である。
【００８４】
布状繊維製品に対する白色隠蔽層形成用バインダー組成物の適用量としては、５０乃至１２０ｇ／ｍ２が好ましい。５０ｇ／ｍ２未満の場合、隠蔽性が不十分となり易く、１２０ｇ／ｍ２より多い場合、多量のバインダーが繊維中に含浸して風合を害することとなり易い。
【００８５】
(6) 昇華汚染防止層
【００８６】
上記インク吸着層形成工程は、布状繊維製品の所要部分に対し、直接又は昇華汚染防止層（若しくは昇華汚染防止層を介して形成された白色隠蔽層等）を介して液状又はペースト状のインク吸着層形成用バインダー組成物によってインク吸着層を形成するものとすることができる。昇華汚染防止層は、布状繊維製品が昇華性を有する染料により着色されている場合、染料が昇華すること等によりインク吸着層や画像が汚染されることを防止し得るものである。
【００８７】
この場合の昇華汚染防止層は、布状繊維製品の所要部分の全部又は部分に直接又は他の層を介して形成することができる。
【００８８】
昇華汚染防止層は、対象とする布状繊維製品が、分散染料で染色されたポリエステル繊維からなる場合のように、昇華性を有する染料により着色されている場合に設けることが好ましく、対象とする布状繊維製品が昇華性を有しない染料で着色された繊維（例えば、綿、ナイロン、レーヨン、麻、羊毛、絹等）からなるものである場合は必ずしも必要ではない。
【００８９】
布状繊維製品に対する直接の又は他の層を介しての昇華汚染防止層の形成は、液状又はペースト状の昇華汚染防止層形成用バインダー組成物によって昇華汚染防止層を形成することにより行うことができる。
【００９０】
このような布状繊維製品に対する直接の又は他の層を介しての昇華汚染防止層の形成は、布状繊維製品に対し直接に又は布状繊維製品に形成された他の層に対して、昇華汚染防止層形成用バインダー組成物をスクリーン捺染することにより行うことができる。昇華汚染防止層を精度よく形成する上で、スクリーン捺染が好ましい。このスクリーン捺染には、例えば８０乃至２００メッシュのスクリーン版を好適に用いることができる。
【００９１】
昇華汚染防止層形成用バインダー組成物は、昇華した染料等を吸着するための活性炭の他、水及び固着剤、並びに、分散剤、増粘剤、乾燥遅効剤、可塑剤、酸化防止剤、消泡剤、紫外線吸収剤、ｐＨ調整剤などを適宜配合することにより得ることができる。
【００９２】
布状繊維製品に対する昇華汚染防止層形成用バインダー組成物の適用量としては、５０乃至１２０ｇ／ｍ２が好ましい。５０ｇ／ｍ２未満の場合、昇華汚染防止が不十分となり易く、１２０ｇ／ｍ２より多い場合、多量のバインダーが繊維中に含浸して風合を害することとなり易い。
【００９３】
(7) インクジェット工程
【００９４】
本発明におけるインクジェット工程は、インク吸着層形成工程により形成されたインク吸着層上にインクジェット法で水性顔料インクを適用して画像を形成することによりなされる。水性顔料インクを適用する際に、インク吸着層は乾燥後であってもよいが、湿潤状態である方が、水性顔料インクによる発色がより鮮明な画像が得られ易く、また、固着剤の量を比較的少なくして堅牢性に優れると共により風合の柔軟な画像が得られ易いため好ましい。而も、湿潤状態のインク吸着層上に水性顔料インクを適用する場合、インク吸着層を乾燥させる工程を要しないため、作業効率上も好ましい。
【００９５】
インク吸着層上（特に、湿潤状態のインク吸着層上）にインクジェット法で水性顔料インクを適用して画像を形成することにより、インク吸着層形成用バインダー組成物および／または水性顔料インク中に架橋剤が配合されている場合、インク吸着層形成用バインダー組成物が含有し得る固着剤の官能基および／または水性顔料インクが含有し得る分散剤及び固着剤の両者の官能基又は一方の官能基と架橋反応し、それらが一体となって水不溶性化し、水性顔料インク中の顔料を含有した状態で布状繊維製品における繊維に強固に固着し得る。多量の固着剤を必要としないため、柔軟で堅牢性に優れた画像を形成することが可能である。
【００９６】
(8) 水性顔料インク
【００９７】
本発明におけるインクジェット工程において用いられる水性顔料インクは、布状繊維製品の所要部分に形成されたインク吸着層の部分または全部に対し、インクジェット印刷機等を用いてインクジェット法で適用されて画像を形成するためのものである。
【００９８】
この水性顔料インクは、一般的には、イエロー、マゼンタ、シアン、ブラックを基本色のインクとするが、これに限るものではない。例えばグリーン、ブルー、レッド、スカーレット、オレンジ、バイオレット等の色の水性顔料インクを用いることもできる。
【００９９】
本発明におけるインクジェット工程においては、水性顔料インクとして、顔料、分散剤、溶媒又は分散媒としての水系液体、固着剤、及び架橋剤を少なくとも含むものを好適に用いることができる。
【０１００】
このような水性顔料インクは、例えば、顔料、分散剤、溶媒又は分散媒としての水系液体を少なくとも含む顔料分散体を得た後、得られた顔料分散体と、固着剤、架橋剤、溶媒又は分散媒としての水系液体（並びに必要に応じ酸化防止剤、消泡剤等）を混合することにより得ることができ、表面張力を２０乃至４０ｍＮ／ｍ、粘度を２０℃において３乃至３０ｍＰａ／ｓに調整した水性顔料インクを、好ましく用いることができる。
【０１０１】
前記顔料分散体は、例えば顔料、溶媒又は分散媒としての水系液体、及び分散剤等を混合したものを、ガラスビーズ、ジルコニアビーズ又はチタニアビーズ等を用いてミル機（ビーズミル）により湿式分散することにより得ることができる。
【０１０２】
また前記顔料分散体は、例えば、顔料固形分を５乃至５０重量％含有するものとすることができるが、これに限るものではない。
【０１０３】
また本発明のインクジェット工程においては、上記以外の成分として、例えば、増粘剤、紫外線吸収剤、酸化防止剤、ワックス、消泡剤、沈降防止剤、架橋触媒、キレート剤、界面活性剤などを適宜配合し、フィルタによる濾過や遠心分離により１μｍ以上の粗大粒子を除去した水性顔料インクを好適に用いることができる。
【０１０４】
(8-1) 顔料
【０１０５】
本発明における水性顔料インクに用いる顔料としては、着色材料として用いることができる顔料であれば原則として使用可能であり、有機顔料、無機顔料を問わない。
【０１０６】
具体的には、例えば、黒色顔料としてのカーボンブラック、酸化鉄黒顔料など、黄色顔料としてのアゾ系顔料、イミダゾロン系顔料、チタン黄色顔料、オレンジ系顔料としてのインダンスレン系顔料、赤色顔料としてのアゾ系顔料、キナクリドン系顔料、クロモフタル系顔料、ジケトピロロピロール系顔料、アンスラキノン系顔料など、青色顔料としてのフタロシアニン系顔料、紫色顔料としてのジオキサジン系顔料、緑色顔料としてのフタロシアニン系顔料などを用いることができるがこれらに限るものではない。
【０１０７】
(8-2) 分散剤
【０１０８】
本発明における水性顔料インクに用いる分散剤としては、界面活性剤系分散剤、高分子分散剤などの何れをも用いることができるが、水性顔料インクの保存安定性や堅牢性の点から水溶性高分子分散剤が好適に用いられる。
【０１０９】
水溶性高分子分散剤としては、例えば、架橋反応性を有する脂肪族ビニル単量体、それと共重合可能な（メタ）アクリル酸エステル単量体やスチレンなどからなるエマルジョン重合体を塩基性物質により中和したものなどが用いられる。
【０１１０】
前記の架橋反応性を有する脂肪族ビニル単量体としては、例えばアクリル酸、メタクリル酸、イタコン酸、マレイン酸、フマル酸などのカルボキシル基を有するものや、（メタ）ヒドロキシアクリレート、（メタ）アクリロニトリル、アクリルアミド、エポキシ基含有ビニル単量体などを挙げることができるが、これらに限らない。また、１種のみを用いてもよく、２種以上併用することもできる。
【０１１１】
前記の（メタ）アクリル酸エステル単量体やスチレンなどは、水性顔料インクの耐水性、分散安定性、経時粘度安定性を高める上で効果的に用いられる。
【０１１２】
これらから得られたエマルジョン重合体を、塩基性物質で中和することにより、水溶性高分子分散剤を得ることができる。ここで中和剤として用いる塩基性物質としては、例えばアンモニア、塩基性金属塩、第１級アミン化合物、第２級アミン化合物、第３級アミン化合物などを挙げることができる。
【０１１３】
(8-3) 水系液体
【０１１４】
本発明における水性顔料インクにおいて、水系液体は、溶媒又は分散媒として用いられるものである。
【０１１５】
水系液体としては、水又は水と水溶性有機溶剤の混合物などを用いることができる。
【０１１６】
湿潤性、溶解性、表面張力、粘度、乾燥速度などの調整を目的として使用し得る水溶性有機溶剤の例としては、エチレングリコール、ジエチレングリコール、トリエチレングリコール、プロピレングリコール、ブチレングリコール等のグリコール類、グリセリン、ジグリセリン等のグリセリン類、メタノール、エタノール、ｎ−プロパノール、イソプロパノール、ｎ−ブタノール、イソブタノール、ｔ−ブタノール等のアルコール類、その他、２−ピロリドン、プロピレングリコールモノメチルエーテル、エチレングリコールモノエチルエーテル、エチレングリコールモノメチルエーテル、メチルエチルケトン、酢酸エチル、エチレングリコールモノｎ−ブチルエーテルなどが挙げられるが、これらに限るものではない。このような水溶性有機溶剤は、１種のみを用いてもよく、２種以上を併用することもできる。
【０１１７】
(8-4) 固着剤
【０１１８】
本発明における水性顔料インクに用い得る固着剤としては、アクリル樹脂、ウレタン樹脂、ＥＶＡ樹脂などの水溶性樹脂、自己乳化型樹脂、強制乳化型樹脂を例示することができる。
【０１１９】
これらのうち自己乳化型のウレタン樹脂は、インクジェット印刷機における水性顔料インクの吐出安定性や保存安定性、水性顔料インクによりインクジェット法で形成される画像の堅牢性の点で好適である。インクジェット法により形成された画像が光や酸化窒素ガスなどの影響により黄変することを防ぐ上で、自己乳化型ウレタン樹脂のうちでも、脂肪族系または脂環族系イソシアネートを原料とするものが好ましい。
【０１２０】
また、水性顔料インクにおいて、固着剤としての自己乳化型ウレタン樹脂又はその他の固着剤の配合量が多いと、形成される画像の堅牢性は向上するが、その風合は硬くなる。
【０１２１】
従って、本発明における水性顔料インクに対する固着剤としての自己乳化型ウレタン樹脂又はその他の固着剤の配合量は、例えば１乃至３０重量％とすることができる。好ましくは１乃至２０重量％、より好ましくは１乃至１５重量％である。
【０１２２】
また、固着剤としての自己乳化型ウレタン樹脂又はその他の固着剤の１００％モジュラスは、布状繊維製品の風合や伸縮性を維持する上で、例えば０．１乃至３０ＭＰａとすることができる。好ましくは０．１乃至１５ＭＰａである。
【０１２３】
(8-5) 架橋剤
【０１２４】
本発明における水性顔料インクには、形成される画像の洗濯や摩擦に対する堅牢性を向上させる上で、架橋剤を配合することができる。
【０１２５】
このような架橋剤の例としては、水性顔料インク中に含有し得る分散剤及び固着剤の両者の官能基或いは一方の官能基と架橋反応することにより、それらが水不溶性化して布状繊維製品に強固に固着すようなし得るものとして、ブロックイソシアネート化合物を挙げることができる。
【０１２６】
本発明における水性顔料インクに配合するブロックイソシアネート化合物としては、親水基の付与により水溶性や自己乳化性を有するようにしたものであることが好ましい。ブロックイソシアネート化合物として、このような水溶性や自己乳化性を有するものを配合した水性顔料インクは、低粘度で再分散性に優れたものとすることができる。
【０１２７】
(9) 印刷方法
【０１２８】
(9-1) スクリーン捺染
【０１２９】
前記のようなインク吸着層形成用バインダー組成物、白色隠蔽層形成用バインダー組成物、及び昇華汚染防止層形成用バインダー組成物のスクリーン捺染による、それぞれ、インク吸着層、白色隠蔽層、及び昇華汚染防止層の形成は、例えば、ハンドスクリーン捺染法、円形自動スクリーン印刷機などによる捺染法により行うことができる。
【０１３０】
前述のように、インク吸着層形成工程により形成されたインク吸着層上にインクジェット法で水性顔料インクを適用して画像を形成する際に、そのインク吸着層は湿潤状態であってもよく乾燥後であってもよい。乾燥は、自然乾燥の他、加熱乾燥させることもできる。
【０１３１】
また、白色隠蔽層を形成した場合、その白色隠蔽層上にインク吸着層を形成する際に、その白色隠蔽層は湿潤状態であってもよく乾燥後であってもよい。乾燥は、自然乾燥の他、加熱乾燥させることもできる。
【０１３２】
同様に、昇華汚染防止層を形成した場合、その昇華汚染防止層上にインク吸着層又は白色隠蔽層を形成する際に、その昇華汚染防止層は湿潤状態であってもよく乾燥後であってもよい。乾燥は、自然乾燥の他、加熱乾燥させることもできる。
【０１３３】
これらの加熱乾燥は、布状繊維製品のうち、少なくとも乾燥対象のインク吸着層、白色隠蔽層、又は昇華汚染防止層が設けられた部分に対し、例えば送風型乾燥機や熱プレス機、フラッシュ乾燥機などを用いて、１００乃至１８０℃で１０乃至１８０秒間の熱処理を行うことにより実行することができる。
【０１３４】
(9-2) インクジェット工程
【０１３５】
本発明におけるインクジェット工程は、前述のように、インク吸着層形成工程により形成されたインク吸着層上にインクジェット法で水性顔料インクを適用して画像を形成することによりなされるものであり、インクジェット法による水性顔料インクの適用は、水性顔料インクをインクジェット印刷機を用いて印刷することによって行い得る。
【０１３６】
インクジェット法で水性顔料インクをインク吸着層に印刷するためのインクジェット印刷機は、特に限定されるものではないが、ピエゾ型のノズルヘッドを搭載したものが好ましい。
【０１３７】
このような印刷機の例としては、ＥＰＳＯＮ  ＰＸ−Ｖ７００、ＥＰＳＯＮ  ＰＭ−４０００ＰＸ、ミマキ社ＴＸ−１６００Ｓ、ＦＵＪＩＦＩＬＭ  ＤＭＰ−２８３１、ＭＡＳＴＥＲＭＩＮＤ  ＭＭＰ８１３０（何れも商品名）などが挙げられるが、勿論これらに限定されるものではない。
【０１３８】
(10) 熱処理工程
【０１３９】
本発明の画像形成方法は、布状繊維製品のうち、少なくとも上記水性顔料インクにより画像が形成された部分（或いは水性顔料インクにより画像が形成された部分及び上記各層が形成された部分）に対し熱処理（例えば１００乃至２２０℃で１乃至１０分間）を行う熱処理工程を有するものとすることができる。
【０１４０】
所要の熱処理により、インク吸着層形成用バインダー組成物および／または水性顔料インク中に架橋剤が配合されている場合、インク吸着層形成用バインダー組成物が含有し得る固着剤の官能基および／または水性顔料インクが含有し得る分散剤及び固着剤の両者の官能基又は一方の官能基と確実に架橋反応し、それらが一体となって水不溶性化し、水性顔料インク中の顔料を含有した状態で布状繊維製品における繊維に強固に固着し、布状繊維製品に顔料着色することができる。固着剤の使用量を抑えて柔軟で堅牢性に優れた画像を形成することが可能である。
【０１４１】
熱処理の加熱温度及び加熱時間は、対象とする布状繊維製品の耐熱性及び上記各層や水性顔料インクに用いた物質の物性などに鑑みて行われる。十分な架橋反応を行わせるためには、１００乃至２２０℃で１乃至１０分間、好ましくは１００乃至１８０℃で１乃至１０分間、より好ましくは１２０乃至１６０℃で２乃至５分間である。
【０１４２】
(11) 後処理工程
【０１４３】
本発明の画像形成方法は、布状繊維製品のうち、少なくとも上記水性顔料インクにより画像が形成された部分（或いは水性顔料インクにより画像が形成された部分及び上記各層が形成された部分）に対し、必要であれば上記熱処理工程後、後処理剤を適用することにより後処理を行う後処理工程を有するものとすることができる。
【０１４４】
後処理剤は、アクリル樹脂エマルジョン、ウレタン樹脂エマルジョン、架橋剤、可塑剤、界面活性剤、難燃剤、シリコーン系柔軟剤、フッ素系撥水剤のうち少なくとも１種であるものとすることができる。
【０１４５】
後処理剤の適用は、所要部分に対し、パディング法、コーティング法、スクリーン捺染法、インクジェット法又はスプレー法等により行うことができる。これらの後処理剤には、帯電防止剤、紫外線吸収剤、酸化防止剤、消泡剤、乾燥防止剤などの所要の添加剤を配合することもできる。
【０１４６】
また、前記後処理工程は、布状繊維製品のうち少なくとも後処理剤を適用した部分に対し、熱処理（例えば１００乃至１８０℃で１０乃至１８０秒間）を行うことを含むものとすることができる。
【０１４７】
後処理工程の実施により、適用する後処理剤に応じ、風合向上、画像の堅牢性向上、滑り性向上、帯電防止、変色防止、難燃性向上などの効果が付与された布状繊維製品が得られる。
【実施例】
【０１４８】
以下、実施例を挙げて本発明を更に詳細に説明するが、本発明は、これ等に限定されるものでない。なお、実施例などに言う「部」は、特に断らない限り「重量部」を意味する。
【０１４９】
＜インク吸着層形成用バインダー組成物１の調製＞
【０１５０】
ミズカシルＰ７８Ｄ（二酸化ケイ素［比表面積は３６０ｍ２／ｇ］の商品名；水澤化学工業株式会社製）５部、リカボンドＦＫ−４７１（アクリル樹脂の商品名；ジャパンコーティングレジン株式会社製）４０部、２０％ヘキサメタリン酸ソーダ水溶液１部、エマコールＲ５３０Ｎ（増粘剤の商品名；株式会社松井色素化学工業所製）３部、エチレングリコール１０部、尿素３部、アンモニア水０．５部、水３７．５部を混合し、均質なインク吸着層形成用バインダー組成物１を得た。
【０１５１】
＜インク吸着層形成用バインダー組成物２の調製＞
【０１５２】
ミズカシルＰ７８Ｄ  ５部、二酸化チタン２０部、リカボンドＦＫ−４７１  ４０部、マツミンフィクサーＮ（ブロックイソシアネート化合物の商品名；株式会社松井色素化学工業所製）３部、２０％ヘキサメタリン酸ソーダ水溶液１部、エマコールＲ５３０Ｎ  ３部、エチレングリコール８部、尿素３部、アンモニア水０．５部、水１６．５部を混合し、均質なインク吸着層形成用バインダー組成物２を得た。
【０１５３】
＜インク吸着層形成用バインダー組成物３の調製＞
【０１５４】
ミズカシルＰ７８Ｄ  ５部、二酸化チタン２０部、リカボンドＦＫ−４７１  ４０部、マツミンフィクサーＮ  ３部、８０％塩化ジデシルジメチルアンモニウム水溶液１部、２０％ヘキサメタリン酸ソーダ水溶液１部、エマコールＲ５３０Ｎ  ３部、エチレングリコール８部、尿素３部、アンモニア水０．５部、水１５．５部を混合し、均質なインク吸着層形成用バインダー組成物３を得た。
【０１５５】
＜インク吸着層形成用バインダー組成物４の調製＞
【０１５６】
ミズカシルＰ７８Ｄ  ５部、リカボンドＦＫ−４７１  ４０部、マツミンフィクサーＮ  ３部、デグロリンソルブルコンク（抜染剤の商品名；ＢＡＳＦ製）１０部、２０％ヘキサメタリン酸ソーダ水溶液１部、エマコールＲ５３０Ｎ  ３部、エチレングリコール１０部、尿素３部、アンモニア水０．５部、水２４．５部を混合し、均質なインク吸着層形成用バインダー組成物４を得た。
【０１５７】
＜白色隠蔽層形成用バインダー組成物の調製＞
【０１５８】
二酸化チタン３０部、リカボンドＦＫ−４７１  ３０部、マツミンフィクサーＮ  ３部、２０％ヘキサメタリン酸ソーダ水溶液１部、エマコールＲ５３０Ｎ  ３部、エチレングリコール１０部、尿素３部、アンモニア水０．５部、水１９．５部を混合し、均質な白色隠蔽層形成用バインダー組成物を得た。
【０１５９】
＜昇華汚染防止層形成用バインダー組成物の調製＞
【０１６０】
活性炭８部、リカボンドＦＫ−４７１  ３０部、マツミンフィクサーＮ  ３部、エマコールＲ５３０Ｎ  ５部、エチレングリコール１０部、尿素３部、アンモニア水０．５部、水４０．５部を混合し、均質な昇華汚染防止層形成用バインダー組成物を得た。
【０１６１】
＜顔料分散体の調製＞
【０１６２】
イエロー、マゼンタ、シアン、及びブラックのそれぞれについて、顔料２０部、ジョンクリル５７Ｊ（水溶性高分子分散剤の商品名；ＢＡＳＦジャパン株式会社製）８部、水４８．５部、ジエチレングリコール２０部、尿素３部、ＳＮデフォーマー７７７（消泡剤の商品名；サンノプコ株式会社製）０．５部を混合したものを、ミル機により湿式分散し、更に孔径１．０μｍのメンブレンフィルターで濾過して各色の顔料分散体を得た。
【０１６３】
顔料としては、イエロー、マゼンタ、シアン、及びブラックについて、それぞれ、Ｃ．Ｉ．ピグメントイエロー１７、Ｃ．Ｉ．ピグメントレッド１２２、Ｃ．Ｉ．ピグメントブルー１５：３、及びカーボンブラックを用いた。
【０１６４】
＜水性顔料インク１の調製＞
【０１６５】
イエロー、マゼンタ、シアン、及びブラックのそれぞれについて、顔料分散体２０部、グリセリン２０部、アデカボンタイターＨＵＸ−３７０（自己乳化型ウレタン樹脂の商品名；株式会社ＡＤＥＫＡ製）２０部、エチレングリコール５部、水３５部を撹拌混合して、各色の水性顔料インク１を得た。
【０１６６】
＜水性顔料インク２の調製＞
【０１６７】
イエロー、マゼンタ、シアン、及びブラックのそれぞれについて、顔料分散体２０部、グリセリン２０部、アデカボンタイターＨＵＸ−３７０  ２０部、マツミンフィクサーＮ  ５部、エチレングリコール５部、水３３部を撹拌混合して、各色の水性顔料インク２を得た。
【０１６８】
（実施例１）
【０１６９】
インク吸着層１の形成
【０１７０】
インク吸着層形成用バインダー組成物１を、１５０メッシュのスクリーン版を用いて、ハンドプリント（１回刷り）にて白色綿布に７４ｇ／ｍ２の塗布量で捺染し、６０℃で１０分間の乾燥を行って、JIS X9201:2001 N3（果物かご）の画像と同じ形状のインク吸着層１を形成した。
【０１７１】
画像形成
【０１７２】
各色の水性顔料インク１を株式会社マスターマインド製のインクジェット印刷機（ＭＭＰ８１３０）に充填し、その水性顔料インク１により、JIS X9201:2001 N3（果物かご）の画像を、その画像の領域がインク吸着層１の領域と実質上一致するように乾燥後のインク吸着層１上にインクジェット印刷した。
【０１７３】
インクジェット印刷後の綿布を６０℃で１０分間乾燥させ、乾燥後の綿布に１６０℃で２分間の熱処理を行ったところ、滲みがなく、鮮明で、高濃度に着色され、風合い柔軟なN3（果物かご）画像が形成された着色布が得られた。
【０１７４】
堅牢性試験
【０１７５】
得られた着色布について、洗濯堅牢性試験ＪＩＳ  Ｌ−０２１７  １０３法を５回（５級法）行ったところ、３−４級と良好な洗濯堅牢性を示した。
【０１７６】
（実施例２）
【０１７７】
インク吸着層２の形成
【０１７８】
インク吸着層形成用バインダー組成物１を、１００メッシュのスクリーン版を用いて、ハンドプリント（２回刷り）にて黒色綿布に１９１ｇ／ｍ２の塗布量で捺染し、６０℃で１０分間の乾燥を行って、JIS X9201:2001 N3（果物かご）の画像と同じ形状のインク吸着層２を形成した。
【０１７９】
画像形成
【０１８０】
各色の水性顔料インク１を充填したインクジェット印刷機（ＭＭＰ８１３０）を用い、その水性顔料インク１により、JIS X9201:2001 N3（果物かご）の画像を、その画像の領域がインク吸着層２の領域と実質上一致するように乾燥後のインク吸着層２上にインクジェット印刷した。
【０１８１】
インクジェット印刷後の綿布を６０℃で１０分間乾燥させ、乾燥後の綿布に１６０℃で２分間の熱処理を行ったところ、滲みがなく、鮮明で、高濃度に着色され、黒色綿布の地色の隠蔽性に優れ、風合柔軟なN3（果物かご）画像が形成された着色布が得られた。
【０１８２】
堅牢性試験
【０１８３】
得られた着色布について、実施例１と同様に洗濯堅牢性試験を行ったところ、３−４級と良好な洗濯堅牢性を示した。
【０１８４】
（実施例３）
【０１８５】
インク吸着層３の形成
【０１８６】
インク吸着層形成用バインダー組成物２を、１００メッシュのスクリーン版を用いて、ハンドプリント（１回刷り）にて黒色綿布に１０８ｇ／ｍ２の塗布量で捺染し、JIS X9201:2001 N3（果物かご）の画像と同じ形状のインク吸着層３を形成した。
【０１８７】
画像形成
【０１８８】
各色の水性顔料インク２をインクジェット印刷機（ＭＭＰ８１３０）に充填し、その水性顔料インク２により、JIS X9201:2001 N3（果物かご）の画像を、その画像の領域がインク吸着層３の領域と実質上一致するように湿潤状態のインク吸着層３上にインクジェット印刷した。
【０１８９】
印刷後の綿布を１００℃で５分間乾燥させ、乾燥後の綿布に１６０℃で３分間の熱処理を行ったところ、滲みがなく、実施例２に比し更に鮮明で、高濃度に着色され、黒色綿布の地色の隠蔽性に優れ、実施例２に比し更に風合柔軟なN3（果物かご）画像が形成された着色布が得られた。
【０１９０】
堅牢性試験
【０１９１】
得られた着色布について、実施例１と同様に洗濯堅牢性試験を行ったところ、３−４級と良好な堅牢性を示した。
【０１９２】
（実施例４）
【０１９３】
インク吸着層４の形成
【０１９４】
インク吸着層形成用バインダー組成物３を、１００メッシュのスクリーン版を用いて、ハンドプリント（１回刷り）にて黒色綿布に１０６ｇ／ｍ２の塗布量で捺染し、JIS X9201:2001 N3（果物かご）の画像と同じ形状のインク吸着層４を形成した。
【０１９５】
画像形成
【０１９６】
各色の水性顔料インク２を充填したインクジェット印刷機（ＭＭＰ８１３０）を用い、その水性顔料インク２により、JIS X9201:2001 N3（果物かご）の画像を、その画像の領域がインク吸着層４の領域と実質上一致するように湿潤状態のインク吸着層４上にインクジェット印刷した。
【０１９７】
印刷後の綿布を１００℃で５分間乾燥させ、乾燥後の綿布に１６０℃で３分間の熱処理を行ったところ、滲みがなく、実施例３に比し更に鮮明で、高濃度に着色され、黒色綿布の地色の隠蔽性に優れ、実施例２に比し更に風合柔軟なN3（果物かご）画像が形成された着色布が得られた。
【０１９８】
堅牢性試験
【０１９９】
得られた着色布について、実施例１と同様に洗濯堅牢性試験を行ったところ、３−４級と良好な堅牢性を示した。
【０２００】
（実施例５）
【０２０１】
インク吸着層５の形成
【０２０２】
インク吸着層形成用バインダー組成物４を、１００メッシュのスクリーン版を用いて、ハンドプリント（１回刷り）にて黒色綿布に１１１ｇ／ｍ２の塗布量で捺染し、黒色綿布の片面の全面にインク吸着層５を形成した。
【０２０３】
画像形成
【０２０４】
各色の水性顔料インク２を充填したインクジェット印刷機（ＭＭＰ８１３０）を用い、その水性顔料インク２により、JIS X9201:2001 N3（果物かご）の画像を湿潤状態のインク吸着層５上にインクジェット印刷した。
【０２０５】
印刷後の綿布を１００℃で５分間乾燥させ、乾燥後の綿布に１６０℃で３分間の熱処理を行ったところ、滲みがなく、鮮明で、高濃度に着色され、実施例２に比し更に風合柔軟なN3（果物かご）画像が形成された着色布が得られた。
【０２０６】
尚、黒色綿布のうちN3（果物かご）画像以外のインク吸着層５の部分は抜色されて白色となった。
【０２０７】
堅牢性試験
【０２０８】
得られた着色布について、実施例１と同様に洗濯堅牢性試験を行ったところ、３−４級と良好な堅牢性を示した。
【０２０９】
（実施例６）
【０２１０】
白色隠蔽層の形成
【０２１１】
白色隠蔽層形成用バインダー組成物を、１００メッシュのスクリーン版を用いて、ハンドプリント（１回刷り）にて黒色綿布に１０３ｇ／ｍ２の塗布量で捺染し、６０℃で１０分間の乾燥を行って、JIS X9201:2001 N3（果物かご）の画像と同じ形状の白色隠蔽層を形成した。
【０２１２】
インク吸着層６の形成
【０２１３】
インク吸着層形成用バインダー組成物１を、１５０メッシュのスクリーン版を用いて、ハンドプリント（１回刷り）にて乾燥後の白色隠蔽層上に５２ｇ／ｍ２の塗布量で捺染し、白色隠蔽層の領域と実質上一致する領域のインク吸着層６を形成した。
【０２１４】
画像形成
【０２１５】
各色の水性顔料インク２を充填したインクジェット印刷機（ＭＭＰ８１３０）を用い、その水性顔料インク２により、JIS X9201:2001 N3（果物かご）の画像を、その画像の領域がインク吸着層６の領域と実質上一致するように湿潤状態のインク吸着層６上にインクジェット印刷した。
【０２１６】
印刷後の綿布を１００℃で５分間乾燥させ、乾燥後の綿布に１６０℃で３分間の熱処理を行ったところ、滲みがなく、実施例２に比し更に鮮明で、高濃度に着色され、黒色綿布の地色の隠蔽性に優れ、風合柔軟なN3（果物かご）画像が形成された着色布が得られた。
【０２１７】
堅牢性試験
【０２１８】
得られた着色布について、実施例１と同様に洗濯堅牢性試験を行ったところ、３−４級と良好な堅牢性を示した。
【０２１９】
（実施例７）
【０２２０】
昇華汚染防止層の形成
【０２２１】
昇華汚染防止層形成用バインダー組成物を、１２０メッシュのスクリーン版を用いて、ハンドプリント（１回刷り）にて黒色ポリエステル布（分散染料により染色されたもの）に８４ｇ／ｍ２の塗布量で捺染し、６０℃で１０分間の乾燥を行って、JIS X9201:2001 N3（果物かご）の画像と同じ形状の昇華汚染防止層を形成した。
【０２２２】
インク吸着層７の形成
【０２２３】
インク吸着層形成用バインダー組成物２を、１００メッシュのスクリーン版を用いて、ハンドプリント（２回刷り）にて乾燥後の昇華汚染防止層上に１７２ｇ／ｍ２の塗布量で捺染し、６０℃で１０分間の乾燥を行って、昇華汚染防止層の領域と実質上一致する領域のインク吸着層７を形成した。
【０２２４】
画像形成
【０２２５】
各色の水性顔料インク２を充填したインクジェット印刷機（ＭＭＰ８１３０）を用い、その水性顔料インク２により、JIS X9201:2001 N3（果物かご）の画像を、その画像の領域がインク吸着層７の領域と実質上一致するように乾燥後のインク吸着層７上にインクジェット印刷した。
【０２２６】
インクジェット印刷後のポリエステル布を６０℃で１０分間乾燥させ、乾燥後のポリエステル布に１６０℃で２分間の熱処理を行ったところ、滲みがなく、鮮明で、高濃度に着色され、黒色ポリエステル布の地色の隠蔽性に優れ、風合柔軟なN3（果物かご）画像が形成された着色布が得られた。
【０２２７】
また、形成された画像には、黒色ポリエステル布の分散染料による汚染は認められなかった。
【０２２８】
堅牢性試験
【０２２９】
得られた着色布について、実施例１と同様に洗濯堅牢性試験を行ったところ、３−４級と良好な堅牢性を示した。
【０２３０】
（実施例８）
【０２３１】
昇華汚染防止層の形成
【０２３２】
実施例７と同様に処理して黒色ポリエステル布に昇華汚染防止層を形成した。
【０２３３】
白色隠蔽層の形成
【０２３４】
白色隠蔽層形成用バインダー組成物を、１００メッシュのスクリーン版を用いて、ハンドプリント（１回刷り）にて乾燥後の昇華汚染防止層上に９４ｇ／ｍ２の塗布量で捺染し、６０℃で１０分間の乾燥を行って、昇華汚染防止層の領域と実質上一致する領域の白色隠蔽層を形成した。
【０２３５】
インク吸着層８の形成
【０２３６】
インク吸着層形成用バインダー組成物１を、１５０メッシュのスクリーン版を用いて、ハンドプリント（１回刷り）にて乾燥後の白色隠蔽層上に６４ｇ／ｍ２の塗布量で捺染し、白色隠蔽層の領域と実質上一致する領域のインク吸着層８を形成した。
【０２３７】
画像形成
【０２３８】
各色の水性顔料インク２を充填したインクジェット印刷機（ＭＭＰ８１３０）を用い、その水性顔料インク２により、JIS X9201:2001 N3（果物かご）の画像を、その画像の領域がインク吸着層８の領域と実質上一致するように湿潤状態のインク吸着層８上にインクジェット印刷した。
【０２３９】
インクジェット印刷後のポリエステル布を１００℃で５分間乾燥させ、乾燥後のポリエステル布に１６０℃で３分間の熱処理を行ったところ、滲みがなく、鮮明で、高濃度に着色され、黒色ポリエステル布の地色の隠蔽性に優れ、風合柔軟なN3（果物かご）画像が形成された着色布が得られた。
【０２４０】
また、形成された画像には、黒色ポリエステル布の分散染料による汚染は認められなかった。
【０２４１】
堅牢性試験
【０２４２】
得られた着色布について、実施例１と同様に洗濯堅牢性試験を行ったところ、３−４級と良好な堅牢性を示した。
【０２４３】
（実施例９乃至１６）
【０２４４】
後処理工程
【０２４５】
実施例１乃至８において得られた着色布のそれぞれに対して、ファスターＸＡ（アクリル樹脂エマルジョンの商品名；株式会社松井色素化学工業所製）３部、アブレーションＸＦ（シリコーン系柔軟剤の商品名；株式会社松井色素化学工業所製）５部、水９２部からなる後処理剤を、絞り率６５％でパディングし、１００℃で３分間乾燥させた後、１６０℃で１分間の熱処理を行った。
【０２４６】
得られた各後処理布について、各実施例において行った洗濯堅牢性試験と同様に試験を行ったところ、後処理を施していない着色布に比べて半級程度堅牢性が向上し、風合もより柔軟なものとなった。
【０２４７】
（比較例１）
【０２４８】
各色の水性顔料インク１をインクジェット印刷機（ＭＭＰ８１３０）に充填し、その水性顔料インク１により、JIS X9201:2001 N3（果物かご）の画像を白色綿布にインクジェット印刷したところ、インクの滲みがひどく、画像が不鮮明であり、品質不十分なものであった。
【０２４９】
（比較例２）
【０２５０】
各色の水性顔料インク１を充填したインクジェット印刷機（ＭＭＰ８１３０）を用い、その水性顔料インク１により、JIS X9201:2001 N3（果物かご）の画像を黒色綿布にインクジェット印刷したところ、インクの滲みがひどく、隠蔽性を欠く点においても画像が不鮮明であり、品質不十分なものであった。
【０２５１】
（比較例３）
【０２５２】
インク吸着層形成用バインダー組成物ＮＧ１の調製
【０２５３】
リカボンドＦＫ−４７１  ４０部、エマコールＲ５３０Ｎ  ３．５部、エチレングリコール１０部、尿素３部、アンモニア水０．５部、水４３部を混合し、均質なインク吸着層形成用バインダー組成物ＮＧ１を得た。
【０２５４】
インク吸着層ＮＧ１の形成
【０２５５】
実施例２と同様に、インク吸着層形成用バインダー組成物ＮＧ１を、１００メッシュのスクリーン版を用いて、ハンドプリント（２回刷り）にて黒色綿布に１８３ｇ／ｍ２の塗布量で捺染し、６０℃で１０分間の乾燥を行って、JIS X9201:2001 N3（果物かご）の画像と同じ形状のインク吸着層ＮＧ１を形成した。
【０２５６】
画像形成
【０２５７】
各色の水性顔料インク１を充填したインクジェット印刷機（ＭＭＰ８１３０）を用い、その水性顔料インク１により、JIS X9201:2001 N3（果物かご）の画像を、その画像の領域がインク吸着層ＮＧ１の領域と実質上一致するように乾燥後のインク吸着層ＮＧ１上にインクジェット印刷した。
【０２５８】
インクジェット印刷後の綿布を６０℃で１０分間乾燥させ、乾燥後の綿布に１６０℃で３分間の熱処理を行ったところ、比較例２と同様に、インクの滲みがひどく、隠蔽性を欠く点においても画像が不鮮明であり、品質不十分なものであった。
【０２５９】
（比較例４）
【０２６０】
インク吸着層形成用バインダー組成物ＮＧ２の調製
【０２６１】
ミズカシルＰ−６０３（二酸化ケイ素［比表面積は４０ｍ２／ｇ］の商品名；水澤化学工業株式会社製）５部、リカボンドＦＫ−４７１  ４０部、２０％ヘキサメタリン酸ソーダ水溶液１部、エマコールＲ５３０Ｎ  ３部、エチレングリコール１０部、尿素３部、アンモニア水０．５部、水３７．５部を混合し、均質なインク吸着層形成用バインダー組成物ＮＧ２を得た。
【０２６２】
インク吸着層ＮＧ２の形成
【０２６３】
実施例２と同様に、インク吸着層形成用バインダー組成物ＮＧ２を、１００メッシュのスクリーン版を用いて、ハンドプリント（２回刷り）にて黒色綿布に１７９ｇ／ｍ２の塗布量で捺染し、６０℃で１０分間の乾燥を行って、JIS X9201:2001 N3（果物かご）の画像と同じ形状のインク吸着層ＮＧ２を形成した。
【０２６４】
画像形成
【０２６５】
各色の水性顔料インク２をインクジェット印刷機（ＭＭＰ８１３０）に充填し、その水性顔料インク２により、JIS X9201:2001 N3（果物かご）の画像を、その画像の領域がインク吸着層ＮＧ２の領域と実質上一致するように乾燥後のインク吸着層ＮＧ２上にインクジェット印刷した。
【０２６６】
インクジェット印刷後の綿布を６０℃で１０分間乾燥させ、乾燥後の綿布に１６０℃で３分間の熱処理を行ったところ、滲みや色斑があり、鮮明性に欠け、品質不十分なものであった。
【０２６７】
（比較例５）
【０２６８】
インク吸着層ＮＧ３の形成
【０２６９】
白色隠蔽層形成用バインダー組成物を、１００メッシュのスクリーン版を用いて、ハンドプリント（２回刷り）にて黒色綿布に１８７ｇ／ｍ２の塗布量で捺染し、JIS X9201:2001 N3（果物かご）の画像と同じ形状のインク吸着層ＮＧ３を形成した。
【０２７０】
画像形成
【０２７１】
実施例２と同様に、各色の水性顔料インク２を充填したインクジェット印刷機（ＭＭＰ８１３０）を用い、その水性顔料インク２により、JIS X9201:2001 N3（果物かご）の画像を、その画像の領域がインク吸着層ＮＧ３の領域と実質上一致するように湿潤状態のインク吸着層ＮＧ３上にインクジェット印刷した。
【０２７２】
印刷後の綿布を１００℃で５分間乾燥させ、乾燥後の綿布に１６０℃で３分間の熱処理を行ったところ、滲みや色班があり、鮮明性に欠け、着色濃度も不十分であり、十分な品質とはならなかった。